СПОСОБ ПРЕВРАЩЕНИЯ ЛИГНИНА

1. Способ одностадийного превращения потока предварительно обработанного лигнина в поток превращенного лигнина, который включает в себя
объединение в реакторе превращения лигнина: потока предварительно обработанного лигнина, воды, источник которой выбран из группы, состоящей из потока предварительно обработанного лигнина, источника, отличающегося от потока предварительно обработанного лигнина и их смесей, водорода под давлением, которое при температуре 25°C находится в диапазоне заданного давления водорода, и первого катализатора, который содержит элементарный металлический катализатор, и
выдерживание указанной композиции в реакторе превращения лигнина при первой температуре в заданном диапазоне температур, в течение времени, достаточного для получения потока превращенного лигнина,
причем поток предварительно обработанного лигнина содержит лигнин, целлюлозу и воду; и
поток превращенного лигнина имеет состав, в котором содержатся ароматические соединения (реформат), причем общая площадь пика ароматических соединений (реформат) под кривой газовой хроматографии-масс-спектрометрии (GC/MS) для потока превращенного лигнина находится в диапазоне приблизительно от 60 до 95% от общей площади под кривой GC/MS.
2. Способ по п. 1, в котором первый катализатор содержит элементарный металл, выбранный из группы, состоящей из платины, палладия, цезия, меди, никеля, рутения, родия, золота и иридия.
3. Способ по п. 1, в котором отношение массы первого катализатора к сухой массе потока предварительно обработанного лигнина находится в диапазоне, выбранном из группы, состоящей из приблизительно от 0,005 до 2,0, приблизительно от 0,3 до 1,5 и приблизительно от 0,75 до 1,25.
4. Способ по п.1, в котором первый катализатор представляет собой биметаллический катализатор, содержащий по меньшей мере один металл, выбранный из группы, состоящей из платины, палладия, цезия, меди, никеля, рутения, родия, золота и иридия.
5. Способ по п. 1, в котором превращение лигнина происходит дополнительно в присутствии второго катализатора, выбранного из группы, состоящей из цеолита и твердого кислотного катализатора.
6. Способ по п. 1, в котором давление водорода при 25°C находится в диапазоне от 35 до 138,9 бар и температура находится в диапазоне от 320°C до 360°C.
7. Способ по п. 1, в котором первый катализатор выбирают из группы, состоящей из никелевых катализаторов, никелевых катализаторов Ренея, рутенийсодержащих катализаторов, родийсодержащих катализаторов, медьсодержащих катализаторов, палладийсодержащих катализаторов, цезийсодержащих катализаторов, золотосодержащих катализаторов, иридийсодержащих катализаторов и платинасодержащих катализаторов.
8. Способ по любому из пунктов 1-7, который предназначен для получения полиэфирных бутылок, произведенных из лигноцеллюлозной биомассы, и включает дополнительные стадии:
A. превращения по меньшей мере части соединений из потока превращенного лигнина во фталат, выбранный из группы, состоящей из ортофталевой кислоты, изофталевой кислоты, терефталевой кислоты и их соответствующих диметиловых эфиров,
B. получения полиэфирного полимера, выбранного из группы, состоящей из полиэтилентерефталата, полученного из терефталата, и сополимеров полиэтилентерефталата, полученных из фталата,
C. превращения полиэфирного полимера в полиэфирную бутылку.
9. Способ одностадийного превращения потока предварительно обработанного лигнина в поток превращенного лигнина, который включает в себя
объединение в реакторе превращения лигнина: потока предварительно обработанного лигнина, воды, источник которой выбран из группы, состоящей из потока предварительно обработанного лигнина, источника, отличающегося от потока предварительно обработанного лигнина и их смесей, водорода под давлением, которое при температуре 25°C находится в диапазоне заданного давления водорода, и первого катализатора, который содержит элементарный металлический катализатор, и
выдерживание указанной композиции в реакторе превращения лигнина при первой температуре в заданном диапазоне температур в течение времени, достаточного для получения потока превращенного лигнина,
причем поток предварительно обработанного лигнина содержит лигнин, целлюлозу и воду; и
поток превращенного лигнина имеет состав, выбранный из группы, состоящей из
A) фенолов, где общая площадь пика фенолов под кривой GC/MS потока превращенного лигнина находится в диапазоне приблизительно от 45 до 95% от общей площади под кривой GC/MS,
B) циклоалкановых спиртов, где общая площадь пика циклоалкановых спиртов под кривой GC/MS потока превращенного лигнина находится в диапазоне приблизительно от 45 до 95% от общей площади под кривой GC/MS, и
C) соединений нафты, обогащенной нафтенами, где общая площадь пика соединений нафты, обогащенной нафтенами, под кривой GC/MS потока превращенного лигнина находится в диапазоне приблизительно от 40 до 95% от общей площади под кривой GC/MS.
10. Способ по п. 9, в котором первый катализатор содержит элементарный металл, выбранный из группы, состоящей из платины, палладия, цезия, меди, никеля, рутения, родия, золота и иридия.
11. Способ по п. 9, в котором отношение массы первого катализатора к сухой массе потока предварительно обработанного лигнина находится в диапазоне, выбранном из группы, состоящей из приблизительно от 0,005 до 2,0, приблизительно от 0,3 до 1,5 и приблизительно от 0,75 до 1,25.
12. Способ по п. 9, в котором первый катализатор представляет собой биметаллический катализатор, содержащий по меньшей мере один металл, выбранный из группы, состоящей из платины, палладия, цезия, меди, никеля, рутения, родия, золота и иридия.
13. Способ по п. 9, в котором превращение лигнина происходит дополнительно в присутствии второго катализатора, выбранного из группы, состоящей из цеолита и твердого кислотного катализатора.
14. Способ по п. 9, в котором давление водорода при 25°C находится в диапазоне от 1 до 200 бар и температура находится в диапазоне от 240°C до 375°C.
15. Способ по п. 9, в котором первый катализатор выбирают из группы, состоящей из никелевых катализаторов, никелевых катализаторов Ренея, рутенийсодержащих катализаторов, родийсодержащих катализаторов, медьсодержащих катализаторов, палладийсодержащих катализаторов, цезийсодержащих катализаторов, золотосодержащих катализаторов, иридийсодержащих катализаторов и платинасодержащих катализаторов.
16. Способ по любому из пп. 9-15, который предназначен для получения полиэфирных бутылок, произведенных из лигноцеллюлозной биомассы, и включает дополнительные стадии:
A. превращения по меньшей мере части соединений из потока превращенного лигнина во фталат, выбранный из группы, состоящей из ортофталевой кислоты, изофталевой кислоты, терефталевой кислоты и их соответствующих диметиловых эфиров,
B. получения полиэфирного полимера, выбранного из группы, состоящей из полиэтилентерефталата, полученного из терефталата, и сополимеров полиэтилентерефталата, полученных из фталата,
C. превращения полиэфирного полимера в полиэфирную бутылку.